НОВЫЙ СПОСОБ ПОЛУЧЕНИЯ ЦЕМЕНТИРОВАННОГО КАРБИДА И ПОЛУЧАЕМЫЙ ПРИ ЕГО ПОМОЩИ ПРОДУКТ

1. Способ получения цементированного карбида, включающий этапы:
a) формирования суспензии, содержащей жидкость для помола, связующий металл и компоненты высокой твердости, где указанные компоненты высокой твердости включают гексагональный легированный WC;
b) подвергания указанной суспензии помолу и сушке;
c) подвергания порошкообразной смеси из b) прессованию и спеканию;
где гексагональный легированный WC подвергают обработке азотом до и/или во время спекания.
2. Способ по п. 1, в котором гексагональный легированный WC подвергают обработке газообразным азотом до спекания.
3. Способ по любому из пп. 1–2, в котором гексагональный легированный WC подвергают обработке газообразным азотом во время спекания.
4. Способ по любому из пп. 1–3, в котором гексагональный легированный WC легирован переходным металлом, выбранным из Ta, Nb, Cr и их смесей.
5. Способ по п. 4, в котором указанный переходный металл представляет собой Ta и/или Cr.
6. Способ по любому из пп. 1–5, в котором связующий металл выбирают из группы, состоящей из: Cr, Mo, Fe, Co и Ni.
7. Способ по любому из пп. 1–6, в котором указанный связующий металл – Co.
8. Способ по любому из пп. 1–7, в которых указанный цементированный карбид содержит WC и гексагональный легированный WC в диапазоне от 65 до 90 вес. %, Co в диапазоне от 3 до 15 вес. %, Ta в диапазоне от 1 до 5 вес. % и Ti в диапазоне от 0 до 20 вес. %.
9. Применение способа получения цементированного карбида по любому из пп. 1–8 для изготовления режущего инструмента.
10. Цементированный карбид, получаемый по способу, описанному в любом из пп. 1–8.
11. Цементированный карбид согласно п. 10, который представляет собой цементированный карбид с равномерным содержанием, включающий гексагональный легированный WC.
12. Режущий инструмент, получаемый согласно способу по любому из пп. 1–8 или содержащий цементированный карбид по п. 10 или 11.